(57)【要約】【課題】空冷インフレーション法にて、Ｔダイ法や水冷インフレーション法で得られるフィルムなみの高透明であり、衝撃強度が良好なポリプロピレンフィルムの提供。【解決手段】メタロセン触媒を用いて重合され、且つＭＦＲＡが１〜３０ｇ／分、ＤＳＣによる融解ピーク温度（Ｔｍ）が１１０〜１４５℃、ＧＰＣにより求めた重量平均分子量（Ｍｗ）と数平均分子量（Ｍｎ）との比（Ｍｗ／Ｍｎ）が１．５〜３．５のプロピレン・α−オレフィンランダム共重合体（成分Ａ）５１〜９９重量％とＭＦＲＢが０．１〜５０ｇ／分、密度が０．８６０〜０．９１８ｇ／ｃｍ３のエチレン系重合体（成分Ｂ）１〜４９重量％を含んでなる樹脂組成物からなり、ＨＡＺＥが１５％以下であることを特徴とする空冷インフレーション成形ポリプロピレンフィルム。【選択図】      なし【特許請求の範囲】
【請求項１】
メタロセン触媒を用いて重合され、且つ下記（Ａ１）〜（Ａ３）の特性を有するプロピレン・α−オレフィンランダム共重合体（成分Ａ）５１〜９９重量％と下記（Ｂ１）〜（Ｂ２）の特性を有するエチレン系重合体（成分Ｂ）１〜４９重量％を含んでなる樹脂組成物からなり、ＨＡＺＥが１５％以下であることを特徴とする空冷インフレーション成形ポリプロピレンフィルム。
（Ａ１）メルトフローレート（ＭＦＲＡ）（２３０℃、２１．１８Ｎ荷重）が１〜３０ｇ／分である。
（Ａ２）示差走査熱量計（ＤＳＣ）による融解ピーク温度（Ｔｍ）が１１０〜１４５℃である。
（Ａ３）ゲルパーミエーションクロマトグラフィー（ＧＰＣ）により求めた重量平均分子量（Ｍｗ）と数平均分子量（Ｍｎ）との比（Ｍｗ／Ｍｎ）が１．５〜３．５である。
（Ｂ１）メルトフローレート（ＭＦＲＢ）（１９０℃、２１．１８Ｎ荷重）が０．１〜５０ｇ／分である。
（Ｂ２）密度が０．８６０〜０．９１８ｇ／ｃｍ３である。
【請求項２】
成分Ｂがエチレンと炭素数３〜２０のα−オレフィンの少なくとも１種との共重合体であることを特徴とする請求項１に記載の空冷インフレーション成形ポリプロピレンフィルム。
【請求項３】
打ち抜き衝撃強度が７００Ｊ／ｍｍ以上であることを特徴とする請求項１又は２に記載の空冷インフレーション成形ポリプロピレンフィルム。
【発明の詳細な説明】
【０００１】
【発明の属する技術分野】
本発明は、透明性の良好な空冷インフレーション成形ポリプロピレンフィルムに関する。
【０００２】
【従来の技術】
従来よりポリプロピレン系樹脂は、引張強度、剛性、透明性などに優れ、かつ無毒性、無臭性などの食品衛生性に優れるため、特に食品包装分野で広く利用されている。通常、ポリプロピレン系樹脂を包装分野に使用する際、フィルム状にして使用されることが多い。
フィルムの製造方法には、Ｔダイ成形法、水冷インフレーション法、空冷インフレーション法等があり、経済性、フィルムの要求性能等を勘案し適宜選択されている。
このうち、空冷インフレーション法は、設備が簡単な上、ブロー比の調整だけでフィルムの幅替えが容易に出来るので作業性が良く、また比較的低温にて成形できるので低臭性も優れる特徴を有する。しかしながら、空冷インフレーション法は、ポリエチレン系樹脂には広く用いられてきたが、ポリプロピレン系樹脂ではあまり使用されない。その理由として、Ｔダイ成形法、水冷インフレーション法では、透明なフィルムが得られるプロピレン系樹脂材料であっても、空冷インフレーション法では全く透明性が得られない、といった問題があった。
【０００３】
透明性の問題点を解決するために、様々な発明がなされてきた。例えば、分子量の大きいポリプロピレンと特定のエチレン含量及び特定の分子鎖のブロック共重合体からなる樹脂組成物を用いる方法（例えば、特許文献１参照。）が開示されている。また、ポリプロピレン樹脂に不飽和カルボン酸またはそのポリプロピレン変性体を添加した樹脂組成物を用いる方法（例えば、特許文献２参照。）が開示されている。また、シンジオタクチックポリプロピレンを用いて高透明化する方法（例えば、特許文献３参照。）が開示されており、更に、ポリプロピレンとアルケニルシランの共重合体を用いる方法（例えば、特許文献４参照。）が開示されている。しかしながら、これらの方法では、極めて特殊な樹脂を用いる必要があり、且つ透明性の改良は、まだ不十分であり、Ｔダイフィルム成形法や水冷インフレーション成形法なみの透明性は得られていない。
本発明者等は、上記問題点に鑑み特定の樹脂組成物からなる透明性の良好な空冷インフレーション成形ポリプロピレンフィルムを提案（例えば、特許文献５参照。）しており、この空冷インフレーション成形ポリプロピレンフィルムは、透明性は非常に良好なものである。しかし、野菜包装等の比較的低温で使用される食品包装の場合等の耐衝撃性が求められる用途には、さらに衝撃強度を有するフィルムが望まれている。
【０００４】
【特許文献１】
特開昭５６−８４７１２号公報
【特許文献２】
特開昭５６−１１８８２５号公報
【特許文献３】
特開平７−１２５０６４号公報
【特許文献４】
特開平８−１７４６６５号公報
【特許文献５】
特願２００２−２９６９７２号
【０００５】
【発明が解決しようとする課題】
本発明の目的は、前述の問題点に鑑み、空冷インフレーション法にて、Ｔダイ法や水冷インフレーション法で得られるフィルムなみに高透明であり、衝撃強度が良好なポリプロピレンフィルムを提供することにある。
【０００６】
【課題を解決するための手段】
本発明者らは、上記問題を解決すべく鋭意検討した結果、特定のプロピレン・α−オレフィンランダム共重合体に特定のエチレン系重合体を特定量配合した樹脂組成物から空冷インフレーション法にて、Ｔダイ法や水冷インフレーション法なみに高透明であり、かつ衝撃強度が良好なポリプロピレンフィルムを得ることができることを見出し、本発明を完成した。
【０００７】
すなわち、本発明の第１の発明によれば、メタロセン触媒を用いて重合され、且つ下記（Ａ１）〜（Ａ３）の特性を有するプロピレン・α−オレフィンランダム共重合体（成分Ａ）５１〜９９重量％と下記（Ｂ１）〜（Ｂ２）の特性を有するエチレン系重合体（成分Ｂ）１〜４９重量％を含んでなる樹脂組成物からなり、ＨＡＺＥが１５％以下であることを特徴とする空冷インフレーション成形ポリプロピレンフィルムが提供される。
（Ａ１）メルトフローレート（ＭＦＲＡ）（２３０℃、２１．１８Ｎ荷重）が１〜３０ｇ／分である。
（Ａ２）示差走査熱量計（ＤＳＣ）による融解ピーク温度（Ｔｍ）が１１０〜１４５℃である。
（Ａ３）ゲルパーミエーションクロマトグラフィー（ＧＰＣ）により求めた重量平均分子量（Ｍｗ）と数平均分子量（Ｍｎ）との比（Ｍｗ／Ｍｎ）が１．５〜３．５である。
（Ｂ１）メルトフローレート（ＭＦＲＢ）（１９０℃、２１．１８Ｎ荷重）が０．１〜５０ｇ／分である。
（Ｂ２）密度が０．８６０〜０．９１８ｇ／ｃｍ３である。
【０００８】
また、本発明の第２の発明によれば、第１の発明においいて、成分Ｂがエチレンと炭素数３〜２０のα−オレフィンの少なくとも１種との共重合体であることを特徴とする空冷インフレーション成形ポリプロピレンフィルムが提供される。
【０００９】
また、本発明の第３の発明によれば、第１又は２の発明においいて、打ち抜き衝撃強度が７００Ｊ／ｍｍ以上であることを特徴とする空冷インフレーション成形ポリプロピレンフィルムが提供される。
【００１０】
【発明の実施の形態】
１．樹脂組成物
（１）プロピレン・α−オレフィンランダム共重合体（成分Ａ）
本発明の空冷インフレーション成形フィルムに用いる樹脂組成物を構成する（Ａ）成分は、メタロセン触媒を用いて重合され、且つ下記（Ａ１）〜（Ａ３）の特性を有するプロピレン・α−オレフィンランダム共重合体である。
（Ａ１）２３０℃におけるメルトフローレート（ＭＦＲＡ）（２３０℃、２１．１８Ｎ荷重）が１〜３０ｇ／分である。
（Ａ２）示差走査熱量計（ＤＳＣ）による融解ピーク温度（Ｔｍ）が１１０℃〜１４５℃である。
（Ａ３）ゲルパーミエーションクロマトグラフィー（ＧＰＣ）により求めた重量平均分子量（Ｍｗ）と数平均分子量（Ｍｎ）との比（Ｍｗ／Ｍｎ）が１．５〜３．５である。
【００１１】
以下、プロピレン・α−オレフィンランダム共重合体の製造法、及びそれが具備する各種の物性について順次に説明する。
（ｉ）モノマー構成
本発明に使用されるプロピレン・α−オレフィンランダム共重合体は、プロピレンから誘導される構成単位を主成分としたプロピレンとα−オレフィンのランダム共重合体である。
コモノマーとして用いられるα−オレフィンは、好ましくはエチレンまたは炭素数４〜１８のα−オレフィンである。具体的には、エチレン、１−ブテン、１−ペンテン、１−ヘキセン、１−オクテン、１−ヘプテン、４−メチル−ペンテン−１、４−メチル−ヘキセン−１、４，４−ジメチルペンテン−１等を挙げることができる。また、α−オレフィンとしては、１種または２種以上の組み合わせでもよい。
かかるプロピレン・α−オレフィンランダム共重合体の具体例としては、プロピレン・エチレンランダム共重合体、プロピレン・１−ブテンランダム共重合体、プロピレン・１−ヘキセンランダム共重合体、プロピレン・エチレン・１−オクテンランダム共重合体、プロピレン・エチレン・１−ブテンランダム共重合体等が挙げられる。
本発明で用いるプロピレン・α−オレフィンランダム共重合体は、アイソタクチックプロピレン・α−オレフィンランダム共重合体であることが好ましい。
【００１２】
プロピレン・α−オレフィンランダム共重合体中のプロピレン単位の量は、８８〜９９．９重量％、好ましくは８７〜９９．５重量％、より好ましくは８９〜９９重量％であり、α−オレフィンの単位の量は、０．１〜１５重量％、好ましくは０．５〜１３重量％、より好ましくは１〜１１重量％である。プロピレン単位量が少ない場合、フィルムの剛性の低下ならびに好適な耐ブロッキング性が得られず、多すぎる場合は、低温ヒートシール性が損なわれる。ここでプロピレン単位及びα−オレフィン単位は、下記の条件の１３Ｃ−ＮＭＲ法によって計測される値である。
装置：日本電子社製  ＪＥＯＬ−ＧＳＸ２７０
濃度：３００ｍｇ／２ｍＬ
溶媒：オルソジクロロベンゼン
【００１３】
（ｉｉ）重合触媒及び重合法
本発明に用いるプロピレン・α−オレフィンランダム共重合体は、メタロセン触媒を用いる重合により容易に製造することができる。メタロセン触媒とは、▲１▼シクロペンタジエニル骨格を有する配位子を含む周期表第４族の遷移金属化合物（いわゆるメタロセン化合物）と、▲２▼メタロセン化合物と反応して安定なイオン状態に活性化しうる助触媒と、必要により、▲３▼有機アルミニウム化合物とからなる触媒であり、公知の触媒はいずれも使用できる。メタロセン化合物は、好ましくはプロピレンの立体規則性重合が可能な架橋型のメタロセン化合物であり、より好ましくはプロピレンのアイソ規則性重合が可能な架橋型のメタロセン化合物である。
【００１４】
▲１▼メタロセン化合物としては、例えば、特開昭６０−３５００７号、特開昭６１−１３０３１４号、特開昭６３−２９５６０７号、特開平１−２７５６０９号、特開平２−４１３０３号、特開平２−１３１４８８号、特開平２−７６８８７号、特開平３−１６３０８８号、特開平４−３００８８７号、特開平４−２１１６９４号、特開平５−４３６１６号、特開平５−２０９０１３号、特開平６−２３９９１４号、特表平７−５０４９３４号、特開平８−８５７０８号、の各公報に開示されている。
【００１５】
更に、具体的には、メチレンビス（２−メチルインデニル）ジルコニウムジクロリド、エチレンビス（２−メチルインデニル）ジルコニウムジクロリド、エチレン１，２−（４−フェニルインデニル）（２−メチル−４−フェニル−４Ｈアズレニル）ジルコニウムジクロリド、イソプロピリデン（シクロペンタジエニル）（フルオレニル）ジルコニウムジクロリド、イソプロピリデン（４−メチルシクロペンタジエニル）（３−ｔ−ブチルインデニル）ジルコニウムジクロリド、ジメチルシリレン（２−メチル−４−ｔ−ブチル−シクロペンタジエニル）（３‘−ｔ−ブチル−５’−メチル−シクロペンタジエニル）ジルコニウムジクロリド、ジメチルシリレンビス（インデニル）ジルコニウムジクロリド、ジメチルシリレンビス（４，５，６，７−テトラヒドロインデニル）ジルコニウムジクロリド、ジメチルシリレンビス［１−（２−メチル−４−フェニルインデニル）］ジルコニウムジクロリド、ジメチルシリレンビス［１−（２−エチル−４−フェニルインデニル）］ジルコニウムジクロリド、ジメチルシリレンビス［４−（１−フェニル−３−メチルインデニル）］ジルコニウムジクロリド、ジメチルシリレン（フルオレニル）ｔ−ブチルアミドジルコニウムジクロリド、メチルフェニルシリレンビス［１−（２−メチル−４，（１−ナフチル）−インデニル）］ジルコニウムジクロリド、ジメチルシリレンビス［１−（２−メチル−４，５−ベンゾインデニル）］ジルコニウムジクロリド、ジメチルシリレンビス［１−（２−メチル−４−フェニル−４Ｈ−アズレニル）］ジルコニウムジクロリド、ジメチルシリレンビス［１−（２−エチル−４−（４−クロロフェニル）−４Ｈ−アズレニル）］ジルコニウムジクロリド、ジメチルシリレンビス［１−（２−エチル−４−ナフチル−４Ｈ−アズレニル）］ジルコニウムジクロリド、ジフェニルシリレンビス［１−（２−メチル−４−（４−クロロフェニル）−４Ｈ−アズレニル）］ジルコニウムジクロリド、ジメチルシリレンビス［１−（２−エチル−４−（３−フルオロビフェニリル）−４Ｈ−アズレニル）］ジルコニウムジクロリド、ジメチルゲルミレンビス［１−（２−エチル−４−（４−クロロフェニル）−４Ｈ−アズレニル）］ジルコニウムジクロリド、ジメチルゲルミレンビス［１−（２−エチル−４−フェニルインデニル）］ジルコニウムジクロリドなどのジルコニウム化合物が例示できる。上記において、ジルコニウムをチタニウム、ハフニウムに置き換えた化合物も同様に使用できる。場合によっては、ジルコニウム化合物とハフニウム化合物等の混合物を使用することもできる。また、クロリドは他のハロゲン化合物、メチル、イソブチル、ベンジル等の炭化水素基、ジメチルアミド、ジエチルアミド等のアミド基、メトキシ基、フェノキシ基等のアルコキシド基、ヒドリド基等に置き換えることが出来る。
これらの内、インデニル基あるいはアズレニル基を珪素あるいはゲルミル基で架橋したメタロセン化合物が好ましい。
【００１６】
また、メタロセン化合物は、無機または有機化合物の担体に担持して使用してもよい。該担体としては、無機または有機化合物の多孔質化合物が好ましく、具体的には、イオン交換性層状珪酸塩、ゼオライト、ＳｉＯ２、Ａｌ２Ｏ３、シリカアルミナ、ＭｇＯ、ＺｒＯ２、ＴｉＯ２、Ｂ２Ｏ３、ＣａＯ、ＺｎＯ、ＢａＯ、ＴｈＯ２、等の無機化合物、多孔質のポリオレフィン、スチレン・ジビニルベンゼン共重合体、オレフィン・アクリル酸共重合体等からなる有機化合物、またはこれらの混合物が挙げられる。
【００１７】
▲２▼メタロセン化合物と反応して安定なイオン状態に活性化しうる助触媒としては、有機アルミニウムオキシ化合物（たとえば、アルミノキサン化合物）、イオン交換性層状珪酸塩、ルイス酸、ホウ素含有化合物、イオン性化合物、フッ素含有有機化合物等が挙げられる。
【００１８】
▲３▼有機アルミニウム化合物としては、トリエチルアルミニウム、トリイソプロピルアルミニウム、トリイソブチルアルミニウム等のトリアルキルアルミニウム、ジアルキルアルミニウムハライド、アルキルアルミニウムセスキハライド、アルキルアルミニウムジハライド、アルキルアルミニウムハイドライド、有機アルミニウムアルコキサイド等が挙げられる。
【００１９】
重合法としては、上記触媒の存在下に、不活性溶媒を用いたスラリー法、溶液法、実質的に溶媒を用いない気相法や、あるいは重合モノマーを溶媒とするバルク重合法等が挙げられる。本発明が特定するプロピレン・α−オレフィン共重合体を得る方法としては、例えば、重合温度やコモノマー量を調節して、分子量および結晶性の分布を適宜制御することにより、所望のポリマーを得ることができる。
【００２０】
また、かかるプロピレン・α−オレフィンランダム共重合体は、メタロセン系ポリプロピレンとして市販されているものの中から適宜選択し使用することもできる。市販品としては、日本ポリケム社製「ウィンテック」等が挙げられる。
【００２１】
（ｉｖ）特性
本発明で用いるプロピレン・α−オレフィンランダム共重合体が有する（Ａ１）〜（Ａ３）の特性について以下に説明する。
（Ａ１）メルトフローレート（ＭＦＲＡ）（２３０℃、２１．１８Ｎ荷重）
本発明で用いるプロピレン・α−オレフィンランダム共重合体のＭＦＲＡ（２３０℃、２１．１８Ｎ荷重）は、１〜３０ｇ／１０分、好ましくは２〜２０ｇ／１０分、より好ましくは４〜１５ｇ／１０分である。ＭＦＲが上記範囲未満の場合には、押出性が低下し好適な生産性が得られず、更に透明性が得られないので好ましくない。上記範囲を超える場合には、フィルムの強度が低下し、且つ空冷インフレーション成形におけるチューブの安定性が悪くなるので好ましくない。ポリマーのＭＦＲを調節するには、例えば、重合温度、触媒量、分子量調節剤としての水素の供給量など適宜調節する方法がとられる。
なお、ＭＦＲの測定は、ＪＩＳ−Ｋ６９２１−２：１９９７付属書（２３０℃、２１．１８Ｎ荷重）に準拠して行う。
【００２２】
（Ａ２）融解ピーク温度（Ｔｍ）
本発明で用いるプロピレン・α−オレフィンランダム共重合体は、示差走査熱量計（ＤＳＣ）による融解ピーク温度（Ｔｍ）が１１０〜１４５℃、好ましくは１１０〜１４３℃、更に好ましくは１２０〜１４０℃である。Ｔｍが上記範囲未満の場合には、剛性の低下ならびに好適な耐ブロッキング性が得られず、上記範囲を超える場合には、低温ヒートシール性、衝撃強度が損なわれる。
Ｔｍは、α−オレフィン含量やその種類およびプロピレン構成単位のレジオ規則性などの影響を受けうる。α−オレフィンがエチレンの場合には、その含有量は１〜５重量％程度であり、α−オレフィンが１−ブテンの場合には、その含有量は３〜１５重量％程度である。
Ｔｍの調節は、共重合させるα−オレフィンの種類と量を制御することにより適宜調整することができる。
なお、Ｔｍの測定は、セイコー社製ＤＳＣを用い、サンプル量５．０ｍｇを採り、１７０℃で５分間保持した後、−１０℃まで１０℃／分の降温スピードで結晶化させた後に１分間保持し、さらに１０℃／分の昇温スピードで融解させたときの融解ピーク温度（Ｔｍ）で評価する。
【００２３】
（Ａ３）重量平均分子量（Ｍｗ）／数平均分子量（Ｍｎ）
本発明で用いるプロピレン・α−オレフィンランダム共重合体の重量平均分子量（Ｍｗ）と数平均分子量（Ｍｎ）との比（Ｍｗ／Ｍｎ）は、１．５〜３．５、好ましくは２．０〜３．３、より好ましくは２．５〜３．１である。Ｍｗ／Ｍｎが上記範囲を超える場合には、透明性が低下するので好ましくなく、上記範囲未満の場合には、押出負荷が上昇したり、シャークスキンが発生しやすくなるなど、加工適性が悪化する。
Ｍｗ／Ｍｎを所定の範囲に調整する方法としては、適当なメタロセン触媒を選択する方法等が挙げられる。
なお、Ｍｗ／Ｍｎの測定は、ゲルパーミエーションクロマトグラフィー（ＧＰＣ）で行い、測定条件は次の通りである。
装置：ウオーターズ社製ＧＰＣ  １５０Ｃ型
検出器：ＭＩＲＡＮ社製  １Ａ赤外分光光度計（測定波長、３．４２μｍ）
カラム：昭和電工社製ＡＤ８０６Ｍ／Ｓ  ３本（カラムの較正は東ソー製単分散ポリスチレン（Ａ５００，Ａ２５００，Ｆ１，Ｆ２，Ｆ４，Ｆ１０，Ｆ２０，Ｆ４０，Ｆ２８８の各０．５ｍｇ／ｍｌ溶液）の測定を行い、溶出体積と分子量の対数値を２次式で近似した。また、試料の分子量はポリスチレンとポリプロピレンの粘度式を用いてポリプロピレンに換算した。ここでポリスチレンの粘度式の係数はα＝０．７２３、ｌｏｇＫ＝−３．９６７であり、ポリプロピレンはα＝０．７０７、ｌｏｇＫ＝−３．６１６である。）
測定温度：１４０℃
濃度：２０ｍｇ／１０ｍＬ
注入量：０．２ｍｌ
溶媒：オルソジクロロベンゼン
流速：１．０ｍｌ／分
【００２４】
（２）エチレン系重合体（成分Ｂ）
本発明の空冷インフレーション成形ポリプロピレンフィルムに用いる樹脂組成物を構成するエチレン系重合体（成分Ｂ）は、下記（Ｂ１）〜（Ｂ２）の特性を有するエチレン・α−オレフィンランダム共重合体である。
エチレンと共重合されるα−オレフィンとしては、炭素数３〜２０のα−オレフィンが好ましく、例えば、プロピレン、ブテン−１、ヘキセン−１、オクテン−１等が挙げられ、特に、プロピレン、ブテン−１、もしくはヘキセン−１が好ましい。また、エチレンと共重合されるα−オレフィンは一種類でも２種類以上でもよい。
エチレン・α−オレフィンランダム共重合体中のエチレン含量は、５０重量％以上が好ましい。エチレン含量が５０重量％未満のものは引張破断特性、特に低温下での引張破断特性に劣る。α−オレフィンの含有量は求められる密度に応じ適宜調整される。
【００２５】
（Ｂ１）メルトフローレート（ＭＦＲＢ：１９０℃、２１．１８Ｎ荷重）
本発明におけるエチレン・α−オレフィンランダム共重合体のメルトフローレート（ＭＦＲＢ：１９０℃、２１．１８Ｎ荷重）は、０．１〜５０ｇ／１０分であり、好ましくは１〜３０ｇ／１０分であり、より好ましくは２〜１５ｇ／１０分である。０．１ｇ／１０分未満のものは、押出特性が悪化しやすく、フィルムの生産性が悪化しやすい問題がある。５０ｇ／１０分を超えるものは、引張破断特性が悪化しやすくなる。
なお、メルトフローレートは、ＪＩＳ−Ｋ６９２２−２：１９９７付属書（１９０℃、２１．１８Ｎ荷重）に準拠して測定する。
【００２６】
（Ｂ２）密度
本発明で用いられるエチレン・α−オレフィンランダム共重合体の密度は、０．８６０〜０．９１８ｇ／ｃｍ３であり、好ましくは０．８６５〜０．９０５ｇ／ｃｍ３であり、より好ましくは０．８７０〜０．８９８ｇ／ｃｍ３である。密度が０．８６０ｇ／ｃｍ３未満のものは、フィルムがべたついたり耐ブロッキング性が悪化しやすい。また、密度が０．９１８ｇ／ｃｍ３を超えるのものは、引張破断特性が悪化し、さらに透明性が低下する。
なお、密度は、ＪＩＳ−Ｋ６９２２−２：１９９７付属書（２３℃）に準拠して測定する。
【００２７】
エチレン・α−オレフィンランダム共重合体の製造方法は、特に制限されず、チタン系触媒、バナジウム系触媒、クロム系触媒、メタロセン系触媒、フェノキシイミン系触媒を用いて製造することができる。また、市販品を用いることもでき、三井化学（株）製タフマーＰシリーズやタフマーＡシリーズ、ＪＳＲ（株）製ＥＰシリーズやＥＢＭシリーズ、日本ポリケム（株）製ノバテックＬＬシリーズやカーネルシリーズが例示できる。
【００２８】
（３）成分Ａと成分Ｂの配合比
本発明の樹脂組成物における成分Ａと成分Ｂの配合量は、成分Ａが５１〜９９重量％、成分Ｂが１〜４９重量％であり、好ましくは成分Ａが６５〜９８重量％、成分Ｂが２〜３５重量％であり、より好ましくは成分Ａが７０〜９０重量％、成分Ｂが１０〜３０重量％である。成分Ａが９９重量％を超えると目的とする衝撃強度が得られない。一方、成分Ａが５０重量％未満であると剛性が低下し、さらに透明性が悪化する。
【００２９】
（４）その他の配合成分
本発明の成分Ａ及び成分Ｂからなる樹脂組成物に対し、本発明の効果を著しく損なわない範囲で、他の付加的任意成分を配合することができる。このような任意成分としては、通常のポリオレフィン樹脂材料に使用される酸化防止剤、結晶核剤、透明化剤、滑剤、アンチブロッキング剤、帯電防止剤、防曇剤、中和剤、金属不活性剤、着色剤、分散剤、過酸化物、充填剤、蛍光増白剤等を挙げることができる。
特に、透明性の向上のためさらに結晶核剤が含まれていることが好ましい。
【００３０】
任意成分としての結晶核剤としては、結晶核生成過程の進行速度を向上させるものであればよい。一般的には、ポリプロピレンの結晶化は、結晶核生成過程と結晶成長過程の２過程からなり、結晶核生成過程では、結晶化温度との温度差や分子鎖の配向挙動等がその結晶核生成速度に影響し、特に分子鎖の吸着等を経て分子鎖配向を助長する効果のある物質の存在等による不均一な結晶核生成速度は著しく増大する。
【００３１】
結晶核剤の具体例としては、有機カルボン酸若しくはその金属塩、芳香族スルホン酸塩若しくはその金属塩、有機リン酸化合物若しくはその金属塩、ジベンジリデンソルビトール若しくはその誘導体、ロジン酸部分金属塩、タルク等の無機微粒子、イミド類、アミド類、キナクリドンキノン類、高密度ポリエチレン等の結晶性高分子化合物又はこれらの混合物が挙げられる。中でも下記一般式（Ｉ）で示される有機リン酸金属塩、タルク、高密度ポリエチレン等は臭いの発生が少なく食品向けに好適である。
【００３２】
【化１】
2004315624.tif 000002
【００３３】
（式中、Ｒ１は水素原子又は炭素数１〜４のアルキル基を示し、Ｒ２およびＲ３はそれぞれ水素原子、炭素数１〜１２のアルキル基、シクロアルキル基、アリール基又はアラルキル基を示す。Ｍはアルカリ金属、アルカリ土類金属、アルミニウム、亜鉛のいずれかを示し、Ｍがアルカリ金属のときｍは０を、ｎは１を示し、Ｍが二価金属のときｎは１又は２を示し、ｎが１のときｍは１を、ｎが２のときｍは０を示し、Ｍがアルミニウムのときｍは１を、ｎは２を示す。）
【００３４】
更に、タルク等の無機微粒子を含む樹脂を用いて成形されたフィルムは、スリップ性にも優れるため製袋、印刷等の二次加工性が向上し、各種自動充填包装、ラミネーター等の高速製造装置でのあらゆる汎用包装フィルムに好適である。
【００３５】
ジベンジリデンソルビトール又はその誘導体を含む樹脂を用いて成形されたフィルムは、特に透明性に優れディスプレー効果が大きいため玩具、文具等の包装向けに好適である。ジベンジリデンソルビトールの誘導体の具体例としては、１，３：２，４−ビス（ｏ−３，４−ジメチルベンジリデン）ソルビト−ル、１，３：２，４−ビス（ｏ−２，４−ジメチルベンジリデン）ソルビト−ル、１，３：２，４−ビス（ｏ−４−エチルベンジリデン）ソルビト−ル、１，３：２，４−ビス（ｏ−４−クロロベンジリデン）ソルビト−ル、１，３：２，４−ジベンジリデンソルビト−ルが挙げられる。
【００３６】
アミド化合物を含む樹脂を用いて成形されたフィルムは、特に剛性に優れ、高速製袋における巻き皺等の問題が起こりにくいため、高速製袋機でのあらゆる汎用包装フィルムに好適である。アミド化合物の具体例としては、アジピン酸ジアニリド、スペリン酸ジアニリドが挙げられる。
【００３７】
高密度ポリエチレンを含む樹脂を用いて成形されたフィルムは、特に加工安定性に優れるため、高速生産性に優れあらゆる汎用包装フィルムに好適である。高密度ポリエチレンとして好ましいものは、下記（Ｃ１）、（Ｃ２）の特性を有する高密度ポリエチレンである。
（Ｃ１）ＭＦＲＣ（１９０℃、２１．１８Ｎ荷重）が、０．７×ＭＦＲＡｇ／１０分以上
（Ｃ２）密度が０．９４〜０．９８ｇ／ｃｍ３
【００３８】
核剤の配合量は、核剤の種類により異なり、上記組成物１００重量部に対して、有機カルボン酸若しくはその金属塩、芳香族スルホン酸塩若しくはその金属塩、有機リン酸化合物若しくはその金属塩、ジベンジリデンソルビトール若しくはその誘導体、ロジン酸部分金属塩、タルク等の無機微粒子、イミド類、アミド類、キナクリドンキノン類の場合は、０．００１〜１重量部であり、高密度ポリエチレンの場合は、０．０１〜５重量部である。
【００３９】
２．樹脂組成物の調製方法
本発明で用いる樹脂組成物は、上記必須成分と必要に応じて配合される付加的成分とを混合し、溶融混練することにより得られる。  溶融混練は、例えば粉末状、ペレット状等の形状の各成分を一軸又は二軸の押出機、バンバリーミキサー、ニーダーブレンダー、ブラベンダープラストグラフ、小型バッチミキサー、連続ミキサー、ミキシングロール等の混練機を使用して行う。混練温度は、一般に１８０〜２７０℃で行われる。また、混練機は上述したものを二種以上を組み合わせることもできる。
【００４０】
３．フィルム
本発明の空冷インフレーション成形ポリプロピレンフィルムとは、空冷インフレーション成形法により得られるポリプロピレンフィルムをいい、上記樹脂組成物を空冷インフレーション成形法により成形して得られるフィルムである。好ましい態様は、樹脂組成物を環状ダイ付きの押出機により溶融させてチューブ状にして押出し、ブロアーなどから供給される空気を空冷リングから溶融チューブに吹き付けて冷却固化させた後、ガイド板を経てピンチロールにて折り畳み、引取機にて引き取る方法である。この成形方法で使用できる成形機、冷却リング、ブロアー、ガイド板、ピンチロール、及びフィルムの引取機などは広く市場にて使用されている装置で構わず、特別なものは必要としない。
本発明における空冷インフレーション成形法フィルムを成形する条件としては、本発明で特定する特性が得られる限り特に限定しないが、成形温度は１７０〜２５０℃、好ましくは１７０〜２００℃、成形速度は１〜１５０ｍ／分、好ましくは５〜１００ｍ／分、より好ましくは１０〜５０ｍ／分である。
【００４１】
上記のようにして得られた本発明の空冷インフレーション成形ポリプロピレンフィルムのＨＡＺＥは、１５％以下であり、好ましくは１０％以下である。ＨＡＺＥが１５％を超えると内容物が鮮明に見えないなど、商品価値に劣り、好ましくない。
なお、本発明におけるフィルムのＨＡＺＥは、ＪＩＳ−Ｋ７１３６−２０００に準拠して測定する。
【００４２】
上記のようにして得られた本発明の空冷インフレーション成形ポリプロピレンフィルムの打ち抜き衝撃強度は、７００Ｊ／ｍｍ以上が好ましく、より好ましくは１０００Ｊ／ｍｍ以上である。打ち抜き衝撃強度が７００Ｊ／ｍｍに満たないと包装時に破れが生じるため、商品価値に劣り、好ましくない。
【００４３】
また、本発明における空冷インフレーション成形ポリプロピレンフィルムの厚みは、１０〜１５０μｍが好ましい。上記範囲内であれば透明性に優れるフィルムが安定的に成形できるので好ましい。更に、本発明で得られたポリプロピレンフィルムに対し、通常工業的に採用されている方法によってコロナ放電処理、あるいは火炎処理等の表面処理を施すこともできる。
【００４４】
４．用途
本発明で得られる空冷インフレーション成形ポリプロピレンフィルムは、従来の技術で得られる空冷インフレーション成形ポリプロピレンフィルムに比べて、白味がなく、すっきりした透明感があり、包装材料としては極めて商品価値の高いものである。用途としては、特に限定されないが、食品、衣料、医薬、文具、雑貨などの包装用途に好適に用いられる。
【００４５】
【実施例】
以下、本発明を実施例によって具体的に説明するが、本発明はこれらの実施例によって限定されるものではない。なお、実施例、比較例で用いた評価方法及び使用樹脂は、以下の通りである。
【００４６】
１．評価方法
（１）メルトフローレート（ＭＦＲ）：前述の通り、プロピレン・α−オレフィンランダム共重合体のＭＦＲＡは、ＪＩＳ−Ｋ６９２１−２：１９９７付属書（２３０℃、２１．１８Ｎ荷重）に準拠して測定し、ポリエチレン系重合体のＭＦＲＢは、ＪＩＳ−Ｋ６９２２−２：１９９７付属書（１９０℃、２１．１８Ｎ荷重）に準拠し測定した。
（２）Ｔｍ：前述の通り、ＤＳＣにより測定した。
（３）Ｍｗ／Ｍｎ：前述の通り、ＧＰＣにより測定した。
（４）密度：前述の通り、ＪＩＳ−Ｋ６９２２−２：１９９７付属書（２３℃）に準拠して測定した。
（５）ＨＡＺＥ：前述の通り、ＪＩＳ−Ｋ７１３６−２０００に準拠して測定した。
（６）グロス：ＪＩＳ−Ｚ８７４１に準拠して、得られた樹脂フィルムをグロスメータにて測定した（単位：％）。この値が大きい程光沢が優れていることを意味する。
（７）打ち抜き衝撃強度：ＪＩＳ−Ｐ８１３４に準拠して、得られたフィルムを２３℃−５０％ＲＨの雰囲気下にて２４時間以上放置し、状態調整を行った後、同雰囲気下で測定した（単位：Ｊ／ｍｍ）。この値が大きい程耐衝撃性が優れていることを意味する。
（８）引裂強度：得られたフィルムの成形時の引き取り方向をタテ方向（ＭＤ）、引き取り方向と垂直の方向（ＴＤ）として、ＪＩＳ−Ｋ７１２８−１９９１に準拠し、エルメンドルフ引裂法にて測定した（単位：Ｎ／ｍｍ）。この値が大きい程引裂強度が優れていることを意味する。
【００４７】
２．使用樹脂
（Ａ）成分
（Ａ）成分として、以下のプロピレン重合体の製造例１〜４で製造した（ｍＲＣＰ−１）〜（ｍＲＣＰ−３）、（ｚｎＲＣＰ）を用いた。
【００４８】
製造例１
（１）触媒の調製
（ｉ）ジメチルシリレンビス（２−メチル−４−（４−クロロフェニル）−４Ｈ−アズレニル）ジルコニウムジクロリドのラセミ体の合成
特開平１０−２２６７１２号公報の実施例１２に記載された方法に従って合成した。
（ｉｉ）イオン交換性層状珪酸塩の化学処理
特開平１１−８０２２９号公報の実施例１に記載された方法に従って製造した。さらに、この化学処理モンモリロナイト２００ｇを内容積３Ｌの攪拌翼のついたガラス製反応器に導入し、ノルマルヘプタン７５０ｍｌ、さらにトリノルマルオクチルアルミニウムのヘプタン溶液（５００ｍｍｏｌ）を加え、室温で攪拌した。１時間後、ノルマルヘプタンにて洗浄（残液率１％未満）し、スラリーを２０００ｍＬに調製した。
（ｉｉｉ）触媒の調製／予備重合
次に、（ｒ）−ジメチルシリレンビス［２−メチル−４−（４−クロロフェニル）−４Ｈ−アズレニル］ジルコニウムジクロリド３ｍｍｏｌのトルエンスラリー８７０ｍＬとトリイソブチルアルミニウム（１５ｍｍｏｌ）のヘプタン溶液４２．６ｍＬを、あらかじめ室温にて１時間反応させておいた混合液を、上記の化学処理モンモリロナイトスラリーに加え、１時間攪拌した。
続いて、窒素で十分置換を行った内容積１０Ｌの攪拌式オートクレーブにノルマルヘプタン２．１Ｌを導入し、４０℃に保持した。そこに先に調製したモンモリロナイト／錯体スラリーを導入した。温度が４０℃に安定したところでプロピレンを１００ｇ／時間の速度で供給し、その温度を維持した。４時間後、プロピレンの供給を停止し、さらに２時間維持した。回収した予備重合触媒スラリーから、上澄みを約３Ｌ除き、トリイソブチルアルミニウム（３０ｍｍｏｌ）のヘプタン溶液を１７０ｍＬ添加し、１０分間撹拌した後に、４０℃にて減圧下熱処理した。この操作により触媒１ｇ当たりポリプロピレン２．０８ｇを含む予備重合触媒が得られた。
（ｉｖ）プロピレン−エチレンランダム共重合体の製造
内容積２７０Ｌの攪拌装置付き液相重合槽、内容積４００Ｌの失活槽、スラリー循環ポンプ、循環ラインからなる失活システム、二重管式熱交換器と流動フラッシュ槽からなる高圧脱ガスシステム、さらに低圧脱ガス槽および乾燥器などを含む後処理系を組み込んだプロセスにより、プロピレン・エチレン共重合体の連続製造を実施した。
上記で製造した予備重合触媒を流動パラフィン（東燃社製：ホワイトレックス３３５）に濃度１５重量％で分散させて、触媒成分として０．５２ｇ／ｈｒで液相重合槽に導入した。さらにこの重合槽に液状プロピレンを３８ｋｇ／ｈｒ、エチレンを１．３８ｋｇ／ｈｒ、水素を０．２０ｇ／ｈｒ、トリイソブチルアルミニウムを９．０ｇ／ｈｒで連続的に供給し、内温を６２℃に保持し、重合を行った。
液相重合槽からポリマーと液状プロピレンの混合スラリーをポリマーとして１１ｋｇ／ｈｒとなるように失活槽に抜き出した。このとき重合槽の触媒の平均滞留時間は、１．３時間であった。失活槽には、失活剤としてエタノールを１０．５ｇ／ｈｒで供給した。さらにポリマーは、循環ラインから高圧脱ガス槽へ抜き出し、さらに低圧脱ガス槽を経て、乾燥器で乾燥を行った。乾燥器の内温８０℃、滞留時間が１時間となるように調整し、さらに室温の乾燥窒素をパウダーの流れの向流方向に１２ｍ３／ｈｒの流量で流した。乾燥後のポリマー（ｍＲＣＰ−１）は、ホッパーから取り出した。
得られた重合体（ｍＲＣＰ−１）は、エチレン含量＝３．３重量％、ＭＦＲ＝７ｇ／１０分、Ｔｍ＝１２５℃、Ｍｗ／Ｍｎ＝２．８であった。
【００４９】
製造例２
製造例１（ｉｖ）において、エチレンを０．７７ｋｇ／ｈｒ、水素を０．１０ｇ／ｈｒ、内温を７０℃にした以外は、製造例１と同様にして、エチレン含量＝２．０重量％、ＭＦＲ＝７ｇ／１０分、Ｔｍ＝１３５℃、Ｍｗ／Ｍｎ＝２．８の重合体（ｍＲＣＰ−２）を得た。
【００５０】
製造例３
製造例１（ｉｖ）において、エチレンを０．１７ｋｇ／ｈｒ、水素を０．０５ｇ／ｈｒ、重合温度を７０℃とした以外は、製造例１と同様にして、エチレン含量＝０．３重量％、ＭＦＲ＝７ｇ／１０分、Ｔｍ＝１４７℃、Ｍｗ／Ｍｎ＝２．８の重合体（ｍＲＣＰ−３）を得た。
【００５１】
製造例４
（１）触媒の調整、予備重合
十分に窒素置換したフラスコに脱水及び脱酸素したｎ−ヘプタン２００ミリリットルを導入し、ついでＭｇＣｌ２０．４モル、Ｔｉ（Ｏ−ｎ−Ｃ４Ｈ９）４を０．８モル導入し、９５℃に保ちながら２時間反応させた。反応終了後、４０℃に温度を下げ、次いでメチルハイドロジェンポリシロキサン（２０センチストークス）を４８ミリリットル導入し、３時間反応させた。生成した固体成分をｎ−ヘプタンで洗浄した。
次いで、十分に窒素置換したフラスコに生成したｎ−ヘプタンを５０ミリリットル導入し、上記で合成した固体成分をＭｇ原子換算で０．２４モル導入した。さらに、ｎ−ヘプタン２５ミリリットルＳｉＣｌ４０．４モルを混合して３０℃に保ちながら６０分間かけてフラスコへ導入し、９０℃で３時間反応させた。
これに、さらにｎ−ヘプタン２５ミリリットルにフタル酸クロライド０．０１６モルを混合して、９０℃に保ちながら３０分間かけてフラスコに導入し、９０℃で１時間反応させた。
反応終了後、ｎ−ヘプタンで洗浄した。次いでこれらにＳｉＣｌ４０．２４ミリモルを導入して、１００℃で３時間反応させた。反応終了後、ｎ−ヘプタンで十分洗浄した。十分に窒素置換したフラスコに十分精製したｎ−ヘプタン５０ミリリットルを導入し、次いで上記で得た固体成分を５グラム導入し、さらに（ＣＨ３）３ＣＳｉ（ＣＨ３）（ＯＣＨ３）２を０．８１ミリリットル、３０℃で２時間接触させた。接触終了後、ｎ−ヘプタンで洗浄した。さらに、プロピレンをフローさせて予備重合を実施し、固体触媒を得た。
（２）プロピレン−エチレン−ブテンランダム共重合体の製造
内容積２００リットルの撹拌式オートクレーブ内をプロピレンで十分に置換した後、精製したｎ−ヘプタン６０リットルを導入し、これにトリエチルアルミニウム１５ｇ、上述の固体触媒２．０ｇ（予備重合ポリマーを除いた量として）を５５℃でプロピレン雰囲気下で導入した。さらに気相部水素濃度を５．８容量％に保ちながらプロピレンを５．８ｋｇ／時間のフィード速度で導入し、さらにエチレンを２４０ｇ／時間の速度で導入して６時間重合を実施した。その後、全モノマーの供給を停止し１時間重合を行った。ここでブタノールにて反応を停止させた。その後、生成物をろ過して、乾燥を行い、ＭＦＲ＝８ｇ／１０分、Ｔｍ＝１４５℃、Ｍｗ／Ｍｎ＝４．０、エチレン含量＝２．８重量％のプロピレン・エチレン・１−ブテン共重合体（ｚｎＲＣＰ）を得た。
【００５２】
（Ｂ）成分
（Ｂ）成分のとして、下記のエチレン系重合体（ＰＥ−１）〜（ＰＥ−４）を用いた。
ＰＥ−１：密度０．８９８ｇ／ｃｍ３、ＭＦＲ３．５ｇ／１０分（日本ポリケム製カーネルＫＦ３６０Ｔ）
ＰＥ−２：密度０．８８０ｇ／ｃｍ３、ＭＦＲ３．５ｇ／１０分（日本ポリケム製カーネルＫＳ３４０Ｔ）
ＰＥ−３：密度０．８７０ｇ／ｃｍ３、ＭＦＲ２．８ｇ／１０分（三井化学製タフマーＰ０２８０）
ＰＥ−４：密度０．９２０ｇ／ｃｍ３、ＭＦＲ２．０ｇ／１０分（日本ポリケム製ノバテックＳＦ２４０）
【００５３】
実施例１
成分ＡとしてｍＲＣＰ−１を９５重量％、成分ＢとしてＰＥ−１を５重量％からなる混合物１００重量部に対して、フェノール系安定剤（ＩＲ１０１０）を０．０５重量部、リン系酸化防止剤（ＩＦ１６８）を０．０５重量部、中和剤（ステアリン酸カルシウム）を０．０５重量部、アンチブロッキング剤（ＳＹ３５０）を０．１５重量部、ＳＬＩＰ剤（オレイン酸アミド）を０．２０重量部を加え、ブレンダーにて良くブレンドし、溶融押出してペレットとし、口径５０ｍｍの押出機に装着した直径７５ｍｍ、リップ巾１ｍｍの環状ダイより１８０℃にて溶融押出し、ブロー比＝２、引き取り速度２１ｍ／分にて空冷インフレーション成形を行い、厚み３０μｍのフィルムを得た。得られたフィルムの物性を表１に示す。
【００５４】
実施例２
成分Ａと成分Ｂの比を８０重量％：２０重量％とした以外は、実施例１と同様にして厚み３０μｍのフィルムを得た。得られたフィルムの物性を表１に示す。
【００５５】
実施例３
成分ＢとしてＰＥ−２を用いたこと以外は、実施例１と同様にして厚み３０μｍのフィルムを得た。得られたフィルムの物性を表１に示す。
【００５６】
実施例４
成分ＢとしてＰＥ−２を用いたこと以外は、実施例２と同様にして厚み３０μｍのフィルムを得た。得られたフィルムの物性を表１に示す。
【００５７】
実施例５
成分ＢとしてＰＥ−３を用いたこと以外は、実施例１と同様にして厚み３０μｍのフィルムを得た。得られたフィルムの物性を表１に示す。
【００５８】
実施例６
成分ＢとしてＰＥ−３を用いたこと以外は、実施例２と同様にして厚み３０μｍのフィルムを得た。得られたフィルムの物性を表１に示す。
【００５９】
実施例７
成分ＡとしてｍＲＣＰ−２を用いたこと以外は、実施例４と同様にして厚み３０μｍのフィルムを得た。得られたフィルムの物性を表１に示す。
【００６０】
実施例８
実施例４の組成物に高密度ポリエチレン（ＨＤＰＥ：日本ポリケム社製ノバテックＨＪ４９０）を１重量部配合した以外は、実施例４と同様にして厚み３０μｍのフィルムを得た。得られたフィルムの物性を表１に示す。
【００６１】
比較例１
成分Ｂを用いなかったこと以外は、実施例１と同様にして厚み３０μｍのフィルムを得た。得られたフィルムの物性を表２に示す。エチレン重合体の配合がないため、衝撃強度が悪かった。
【００６２】
比較例２
成分ＡとしてｚｎＲＣＰを用いたこと以外は、実施例５と同様にして厚み３０μｍのフィルムを得た。得られたフィルムの物性を表２に示す。分子量分布が広いため、透明性が悪かった。
【００６３】
比較例３
成分ＡとしてｚｎＲＣＰを用いたこと以外は、実施例６と同様にして厚み３０μｍのフィルムを得た。得られたフィルムの物性を表２に示す。分子量分布が広いため、透明性が悪かった。
【００６４】
比較例４
成分ＢとしてＰＥ−４を用いたこと以外は、実施例１と同様にして厚み３０μｍのフィルムを得た。得られたフィルムの物性を表２に示す。ＰＥ−４の密度が大きいため、透明性が悪かった。
【００６５】
比較例５
成分Ａと成分Ｂの比を９０重量％：１０重量％とした以外は、比較例４と同様にして厚み３０μｍのフィルムを得た。得られたフィルムの物性を表２に示す。ＰＥ−４の密度が大きいため、透明性が悪かった。
【００６６】
比較例６
成分ＡとしてｍＲＣＰ−３を用いたこと以外は、実施例３と同様にして厚み３０μｍのフィルムを得た。得られたフィルムの物性を表２に示す。ｍＲＣＰ−３の融点が高いため、衝撃強度が悪かった。
【００６７】
【表１】
2004315624.tif 000003
【００６８】
【表２】
2004315624.tif 000004
【００６９】
【発明の効果】
本発明の空冷インフレーション成形ポリプロピレンフィルムは、透明性に優れ、包装材料としては極めて商品価値が高く、食品、衣料、医薬、文具、雑貨などの包装用途に好適に用いることができる。